ДОБАВЛЕНИЕ ГРУБОДИСПЕРСНОГО ПИГМЕНТА И СУСПЕНЗИИ С ВЫСОКИМ СОДЕРЖАНИЕМ СУХОГО ВЕЩЕСТВА ДЛЯ СОЗДАНИЯ БОЛЕЕ ВЫСОКИХ КОНЦЕНТРАЦИЙ МЕЛОВАЛЬНОГО ПИГМЕНТА

5
2
2
5
1. Водная суспензия, содержащая минеральный материал, в котором процентное содержание по массе (Р) частиц с диаметром менее 5,0 мкм составляет от 98,5% до 90%, процентное содержание по массе (Р) частиц с диаметром менее 2,0 мкм составляет от 96% до 80%, в котором отношение P/P находится в диапазоне от 0,98 до 0,85, и где содержание сухого вещества в суспензии составляет более 78 масс.%.
2. Суспензия по п.1, в которой минеральный материал выбран из карбоната кальция, глины или любой их смеси, более предпочтительно - из природного измельченного карбоната кальция.
3. Суспензия по п.2, в которой природный измельченный карбонат кальция выбран из мрамора, известняка, мела или любой их смеси.
1
1
5
4. Суспензия по одному из предыдущих пунктов, в минеральном материале которой процентное содержание по массе (P) частиц с диаметром менее 1,0 мкм составляет от 88% до 60%, и/или в котором отношение P/P находится в диапазоне от 0,75 до 0,65.
5. Суспензия по п.4, где суспензия не содержит частиц латекса.
5
50
2
50
6. Суспензия по п.5, в которой природный измельченный карбонат кальция содержит первую фракцию, в которой процентное содержание по массе Р(F1) частиц с диаметром менее 5,0 мкм составляет от 75% до 85%, и средний диаметр частиц d составляет от 2,0 до 3,0 мкм; и вторую фракцию, в которой процентное содержание по массе P(F2) частиц с диаметром менее 2,0 мкм составляет от 85% до 100%, и средний диаметр частиц d составляет от 0,3 до 0,65 мкм.
50
50
7. Суспензия по п.6, в которой отношение среднего диаметра частиц d первой фракции к среднему диаметру частиц d второй фракции составляет, по меньшей мере, 3,5.
8. Суспензия по п.6 или 7, в которой массовое отношение первой фракции ко второй фракции составляет от 5/95 до 20/80.
5
2
2
5
9. Минеральный материал, в котором процентное содержание по массе (P) частиц с диаметром менее 5,0 мкм составляет от 98,5% до 90%, процентное содержание по массе (P) частиц с диаметром менее 2,0 мкм составляет от 96% до 80%, в котором отношение P/P находится в диапазоне от 0,98 до 0,85.
10. Минеральный материал по п.9, в котором минеральный материал представляет собой сухой минеральный материал.
5
50
2
50
11. Способ получения водной суспензии с содержанием сухого вещества более 78 масс.%, при котором обеспечивают первую фракцию F1 минерального материала, в которой процентное содержание по массе P(F1) частиц с диаметром менее 5,0 мкм составляет от 75% до 85%, и средний диаметр частиц d составляет от 2,0 до 3,0 мкм; и обеспечивают вторую фракцию F2 минерального материала, в которой процентное содержание по массе Р(F2) частиц с диаметром менее 2,0 мкм составляет от 85% до 100%, и средний диаметр частиц d составляет от 0,3 до 0,65 мкм; и обе фракции диспергируют в воде.
12. Способ по п.11, в котором массовое отношение первой фракции ко второй фракции находится в диапазоне от 5/95 до 20/80.
13. Способ по п.12, в котором первую фракцию F1 обеспечивают в виде сухого минерального материала.
14. Способ по п.13, в котором вторую фракцию обеспечивают в виде водной суспензии.
15. Способ по п.14, в котором к суспензии добавляют диспергирующее средство.
16. Применение водной суспензии по одному из пп.1-8 для применений на мокром этапе производства бумаги, для нанесения мелованных покрытий, в частности, мелованных покрытий на бумагу, для нанесения лакокрасочных покрытий, для областей применения, связанных с заполнением пустот, для бетона и/или герметиков.
17. Применение минерального материала по п.9 или 10 в областях применения, связанных с пластиками.